ТЕРМОПЛАСТИЧНЫЙ МАТЕРИАЛ, СОДЕРЖАЩИЙ ВУЛКАНИЗОВАННЫЙ КАУЧУК В ИЗМЕЛЬЧЕННОЙ ФОРМЕ

1. Термопластичный материал, содержащий
(а) от 5 до 95 мас.% вулканизованного каучука в измельченной форме;
(b) от 5 до 95 мас.%, по меньшей мере, одного гетерофазного сополимера, содержащего термопластичную фазу, полученную из гомополимера или сополимера пропилена, и эластомерную фазу, полученную из сополимера этилена с α-олефином;
(с) от 0 до 90 мас.%, по меньшей мере, одного α-олефинового гомополимера или сополимера, отличного от (b);
причем количества (а), (b) и (с) выражены из расчета на общую массу (а)+(b)+(с).
2. Термопластичный материал по п.1, где вулканизованный каучук в измельченной форме (а) присутствует в количестве от 10 до 60 мас.% из расчета на общую массу (а)+(b)+(с).
3. Термопластичный материал по п.1 или 2, где гетерофазный сополимер (b) присутствует в количестве от 40 до 90 мас.% из расчета на общую массу (а)+(b)+(с).
4. Термопластичный материал по п.1, где α-олефиновый гомополимер или сополимер (с) присутствует в количестве от 0 до 50 мас.% из расчета на общую массу (а)+(b)+(с).
5. Термопластичный материал по п.1, где вулканизованный каучук в измельченной форме (а) имеет размер частиц не более чем 10 мм.
6. Термопластичный материал по п.5, где вулканизованный каучук в измельченной форме (а) имеет размер частиц не более чем 5 мм.
7. Термопластичный материал по п.1, где вулканизованный каучук в измельченной форме (а) имеет размер частиц не более чем 0,6 мм.
8. Термопластичный материал по п.7, где вулканизованный каучук в измельченной форме (а) имеет размер частиц не более чем 0,5 мм.
9. Термопластичный материал по п.8, где вулканизованный каучук в измельченной форме (а) имеет размер частиц не более чем 0,2 мм.
10. Термопластичный материал по п.1, где вулканизованный каучук в измельченной форме (а) содержит, по меньшей мере, один диеновый эластомерный полимер или сополимер природного происхождени  или полученный полимеризацией в растворе, эмульсионной полимеризацией или газофазной полимеризацией одного или нескольких сопр женных диолефинов, необ зательно смешанных, по меньшей мере, с одним сомономером, выбранным из моновиниларенов и/или пол рных сомономеров, в количестве не более чем 60 мас.%.
11. Термопластичный материал по п.10, где диеновый эластомерный полимер или сополимер выбран из цис-1,4-полиизопрена, 3,4-полиизопрена, полибутадиена, необ зательно галогенированных сополимеров изопрен/изобутен, сополимеров 1,3-бутадиен/акрилонитрил, сополимеров стирол/1,3-бутадиен, сополимеров стирол/изопрен/1,3-бутадиен, сополимеров стирол/1,3-бутадиен/акрилонитрил или их смесей.
12. Термопластичный материал по п.1, где вулканизованный каучук в измельченной форме (а) содержит, по меньшей мере, один эластомерный полимер одного или нескольких моноолефинов с олефиновым сомономером или его производными.
13. Термопластичный материал по п.12, где эластомерный полимер выбран из сополимеров этилен/пропилен (EPR) или сополимеров этилен/пропилен/диен (EPDM), полиизобутена, бутилкаучуков, галогенбутилкаучуков, в особенности хлорбутил- или бромбутилкаучуков, или их смесей.
14. Термопластичный материал по п.1, где термопластична  фаза гетерофазного сополимера (b) состоит из гомополимера пропилена или сополимера пропилена с олефиновым сомономером, выбранным из этилена и α-олефинов, отличных от пропилена.
15. Термопластичный материал по п.14, где олефиновый сомономер представл ет собой этилен.
16. Термопластичный материал по п.14 или 15, где олефиновый сомономер составл ет менее чем 10 мол.% из расчета на общее число молей мономера в термопластичной фазе.
17. Термопластичный материал по п.1, где эластомерна  фаза гетерофазного сополимера (b) составл ет, по меньшей мере, 10 мас.% из расчета на общую массу гетерофазного сополимера.
18. Термопластичный материал по п.17, где эластомерна  фаза гетерофазного сополимера (b) составл ет, по меньшей мере, 40 мас.% из расчета на общую массу гетерофазного сополимера.
19. Термопластичный материал по п.18, где эластомерна  фаза гетерофазного сополимера (b) составл ет, по меньшей мере, 60 мас.% из расчета на общую массу гетерофазного сополимера.
20. Термопластичный материал по п.1, где эластомерна  фаза гетерофазного сополимера (b) состоит из эластомерного сополимера этилена с α-олефином и, необ зательно, с полиеном.
21. Термопластичный материал по п.20, где α-олефин представл ет собой пропилен.
22. Термопластичный материал по п.20 или 21, где полиен представл ет собой диен, выбранный из линейных (не)сопр женных диолефинов; моноциклических или полициклических диенов.
23. Термопластичный материал по п.17, где эластомерна  фаза имеет следующий состав: от 15 до 85 мол.% этилена; от 85 до 15% α-олефина; от 0 до 5 мол.% диена.
24. Термопластичный материал по п.17, где эластомерна  фаза состоит из эластомерного сополимера этилена и пропилена, имеющего следующий состав: от 15 до 80 мас.% этилена; от 20 до 85 мас.% пропилена из расчета на общую массу эластомерной фазы.
25. Термопластичный материал по п.24, где эластомерна  фаза состоит из эластомерного сополимера этилена и пропилена, имеющего следующий состав: от 20 до 40 мас.% этилена; от 60 до 80 мас.% пропилена из расчета на общую массу эластомерной фазы.
2
2
26. Термопластичный материал по п. 1, где в гомополимере или сополимере (с) α-олефин представл ет собой алифатический α-олефин формулы СН=СН-R, где R представл ет собой атом водорода, линейную или разветвленную алкильную группу, содержащую от 1 до 12 атомов углерода; или ароматический α-олефин формулы СН=СН-R', где R' представл ет собой арильную группу, содержащую от 6 до 14 атомов углерода.
27. Термопластичный материал по п.26, где алифатический α-олефин выбран из этилена, пропилена, 1-бутена, изобутилена, 1-пентена, 1-гексена, 3-метил-1-бутена, 3-метил-1-пентена, 4-метил-1-пентена, 4-метил-1-гексена, 4,4-диметил-1-гексена, 4,4-диметил-1-пентена, 4-этил-1-гексена, 3-этил-1-гексена, 1-октена, 1-децена, 1-додецена, 1-тетрадецена, 1-гексадецена, 1-октадецена, 1-эйкозена или их смесей.
28. Термопластичный материал по п.26, где ароматический α-олефин выбран из стирола, α-метилстирола или их смесей.
29. Термопластичный материал по п. 1, где гомополимер или сополимер (с) выбран из
- пропиленовых гомополимеров или сополимера пропилена с этиленом и/или α-олефином, содержащим от 4 до 12 атомов углерода, с общим содержанием этилена и/или α-олефина менее чем 10 мол.%;
- этиленовых гомополимеров или сополимеров этилена, по меньшей мере, с одним α-олефином, содержащим от 4 до 12 атомов углерода;
- полимеров стирола, таких как гомополимеры стирола; гомополимеры стирола, модифицированные натуральным или синтетическим эластомером, таким как полибутадиен, полиизопрен, бутилкаучук, сополимеры этилен/пропилен/диен (EPDM), сополимеры этилен/пропилен (EPR), натуральный каучук, эпихлоргидрин; сополимеры стирола, такие как стирол-метилстирольный сополимер, изопрен-стирольный сополимер или бутадиен-стирольный сополимер;
- сополимеры этилена, по меньшей мере, с одним этиленненасыщенным сложным эфиром, выбранным из алкилакрилатов, алкилметакрилатов и винилкарбоксилата, где алкильна  группа, линейна  или разветвленна , может содержать от 1 до 8 атомов углерода, тогда как карбоксилатна  группа, линейна  или разветвленна , может содержать от 2 до 8 атомов углерода; и где этиленненасыщенный сложный эфир обычно присутствует в количестве от 0,1 до 80 мас.% из расчета на общую массу сополимера.
30. Термопластичный материал по п.29, где этиленовые гомополимеры или сополимеры этилена, по меньшей мере, с одним α-олефином, содержащим от 4 до 12 атомов углерода, выбраны из полиэтилена низкой плотности (LDPE), полиэтилена средней плотности (MDPE), полиэтилена высокой плотности (HDPE), линейного полиэтилена низкой плотности (LLDPE), полиэтилена ультранизкой плотности (ULDPE) или их смесей.
31. Термопластичный материал по п.29, где стирольные полимеры представл ют собой синдиотактический полистирол, атактический полистирол, изотактический полистирол, модифицированный полибутадиеном стирольный полимер, бутадиен-стирольный сополимер, изопрен-стирольный сополимер или их смеси.
32. Термопластичный материал по п.29, где сополимеры этилена, по меньшей мере, с одним α-олефином, содержащим от 4 до 12 атомов углерода, выбраны из
- эластомерных сополимеров, содержащих следующую композицию мономеров: 35-90 мол.% этилена; 10-65 мол.% алифатического α-олефина; 0-10 мол.% полиена;
- сополимеров, имеющих следующую композицию мономеров: 75-97 мол.% этилена; 3-25 мол.% алифатического α-олефина; 0-5 мол.% полиена.
33. Термопластичный материал по п.29, где сополимеры этилена, по меньшей мере, с одним этиленненасыщенным сложным эфиром выбраны из сополимера этилен/винилацетат (EVA), сополимера этилен/этилакрилат (EEA), сополимера этилен/бутилакрилат (ЕВА) или их смесей.
34. Термопластичный материал по п. 1, где гомополимер или сополимер (с) присутствует в количестве не ниже чем 5 мас.% из расчета на общую массу (а)+(b)+(с).
35. Термопластичный материал по п.34, где гомополимер или сополимер (с) присутствует в количестве не ниже чем 10 мас.% из расчета на общую массу (а)+(b)+(с).
36. Термопластичный материал по п. 1, дополнительно содержащий, по меньшей мере, один св зующий агент (d).
37. Термопластичный материал по п.36, где св зующий агент (d) выбран из силановых соединений, содержащих, по меньшей мере, одну этиленовую ненасыщенность и, по меньшей мере, одну гидролизуемую группу; эпоксидов, содержащих, по меньшей мере, одну этиленовую ненасыщенность; монокарбоновых кислот или предпочтительно дикарбоновых кислот, имеющих, по меньшей мере, одну этиленовую ненасыщенность, органических титанатов, цирконатов или алюминатов; или их производных.
38. Термопластичный материал по п.36, где св зующий агент (d) добавл ют в количестве от 0,01 до 10 мас.% из расчета на 100 мас.ч. (а)+(b)+(с).
39. Термопластичный материал по п.36, дополнительно содержащий радикальный инициатор (е).
40. Термопластичный материал по п.39, где радикальный инициатор представл ет собой органический пероксид, выбранный из трет-бутилпербензоата, дикумилпероксида, бензоилпероксида, ди-трет-бутилпероксида или их смесей.
41. Термопластичный материал по п.39, где радикальный инициатор (е) присутствует в количестве от 0,01 до 1 мас.% из расчета на 100 мас.ч. (а)+(b)+(с).
42. Промышленное изделие, содержащее термопластичный материал по любому из предыдущих пунктов.
43. Промышленное изделие по п.42, причем указанное промышленное изделие выбрано из промышленных, спортивных или предохран ющих поверхностей; половой плитки; шумовых барьеров; обувных подошв; покрытий дл  автомобильных полов; автомобильных бамперов; автомобильных подкрылков; материалов дл  труб или шлангов; кровельных материалов; геомембран.